(57)【要約】【課題】微粒子状の六方晶フェライト磁性粒子を製造するための手段を提供すること。【解決手段】鉄塩およびアルカリ土類金属塩を含む粒子を焼成しフェライト化することにより六方晶フェライト磁性粒子を得る工程を含み、前記粒子を、鉄塩にガラス成分を被着させた後にアルカリ土類金属塩を被着させることにより作製し、前記ガラス成分およびアルカリ土類金属塩が被着した粒子を焼成することにより、Ｘ線回折による分析において主成分として六方晶フェライトが検出される焼成物を得る、六方晶フェライト磁性粒子の製造方法。【選択図】なし【特許請求の範囲】
【請求項１】
鉄塩およびアルカリ土類金属塩を含む粒子を焼成しフェライト化することにより六方晶フェライト磁性粒子を得る工程を含み、
前記粒子を、鉄塩にガラス成分を被着させた後にアルカリ土類金属塩を被着させることにより作製し、
前記ガラス成分およびアルカリ土類金属塩が被着した粒子を焼成することにより、Ｘ線回折による分析において主成分として六方晶フェライトが検出される焼成物を得る、六方晶フェライト磁性粒子の製造方法。
【請求項２】
前記ガラス成分は、ケイ素化合物の加水分解物である請求項１に記載の六方晶フェライト磁性粒子の製造方法。
【請求項３】
前記ケイ素化合物は、アルコキシシランである請求項２に記載の六方晶フェライト磁性粒子の製造方法。
【請求項４】
前記鉄塩を逆ミセル法により調製する工程を更に含む、請求項１〜３のいずれか１項に記載の六方晶フェライト磁性粒子の製造方法。
【請求項５】
前記鉄塩を含む溶液に前記ガラス成分の前駆体を添加し撹拌することにより、前記ガラス成分の前駆体の加水分解物であるガラス成分を前記鉄塩に被着させることを含む、請求項１〜４のいずれか１項に記載の六方晶フェライト磁性粒子の製造方法。
【請求項６】
前記ガラス成分の前駆体を、前記溶液中に存在する鉄１モルに対して０．０５〜０．４モル％の範囲の量で添加する請求項５に記載の六方晶フェライト磁性粒子の製造方法。
【請求項７】
前記鉄塩に前記ガラス成分を被着させることにより得られた生成物を含む溶液に、前記アルカリ土類金属塩の前駆体および該前駆体を前記アルカリ土類金属塩に転換するための追加成分を添加し撹拌することにより、前記生成物に前記アルカリ土類金属塩を被着させることを含む、請求項１〜６のいずれか１項に記載の六方晶フェライト磁性粒子の製造方法。
【請求項８】
前記アルカリ土類金属塩の前駆体および追加成分とともにアンモニア水を添加する、請求項７に記載の六方晶フェライト磁性粒子の製造方法。
【請求項９】
前記粒子は、前記鉄塩として水酸化鉄を含み、前記アルカリ土類金属塩としてアルカリ土類金属の炭酸塩を含む、請求項１〜８のいずれか１項に記載の六方晶フェライト磁性粒子の製造方法。
【請求項１０】
前記焼成物表面からガラス成分を除去する工程を更に含む、請求項１〜９のいずれか１項に記載の六方晶フェライト磁性粒子の製造方法。
【請求項１１】
前記ガラス成分を、アルカリにより溶解除去する請求項１０に記載の六方晶フェライト磁性粒子の製造方法。
【請求項１２】
請求項１〜１１のいずれか１項に記載の製造方法により得られた六方晶フェライト磁性粒子。
【請求項１３】
粒子サイズが１０〜２０ｎｍの範囲である請求項１２に記載の六方晶フェライト磁性粒子。
【請求項１４】
請求項１２または１３に記載の六方晶フェライト磁性粒子からなる磁気記録用磁性体。
【請求項１５】
請求項１２または１３に記載の六方晶フェライト磁性粒子と有機溶媒とを含む磁性塗料。
【請求項１６】
水系溶液中でアニオン性基となる官能基を有する化合物を更に含む、請求項１５に記載の磁性塗料。
【請求項１７】
結合剤を更に含む、請求項１５または１６に記載の磁性塗料。
【請求項１８】
磁気記録媒体の磁性層形成のために使用される、請求項１５〜１７のいずれか１項に記載の磁性塗料。
【請求項１９】
請求項１６〜１８のいずれか１項に記載の磁性塗料の製造方法であって、
請求項１〜１１のいずれか１項に記載の製造方法により六方晶フェライト磁性粒子を作製すること、
作製した六方晶フェライト磁性粒子を水洗すること、および、
前記水洗中または水洗後に、前記六方晶フェライト磁性粒子を含む水系溶液に、水系溶液中でアニオン性基となる官能基を有する化合物を添加し該化合物を前記六方晶フェライト磁性粒子表面に被着させること、
を含む、前記磁性塗料の製造方法。
【請求項２０】
前記化合物が被着した六方晶フェライト磁性粒子を含む水系溶液を溶媒置換処理に付すことにより有機溶媒に溶媒置換することを更に含む、請求項１９に記載の磁性塗料の製造方法。
【請求項２１】
非磁性支持体上に、強磁性粉末および結合剤を含む磁性層を有する磁気記録媒体の製造方法であって、
前記磁性層を、請求項１８に記載の磁性塗料を用いて形成することを含む、前記磁気記録媒体の製造方法。
【請求項２２】
前記磁性塗料を、請求項１９または２０に記載の製造方法により作製することを含む、請求項２１に記載の磁気記録媒体の製造方法。
【請求項２３】
非磁性支持体上に強磁性粉末と結合剤とを含む磁気記録媒体であって、
前記強磁性粉末は、請求項１２または１３に記載の六方晶フェライト磁性粒子である磁気記録媒体。
【請求項２４】
請求項２１または２２に記載の方法によって得られた磁気記録媒体である、請求項２３に記載の磁気記録媒体。
【発明の詳細な説明】
【技術分野】
【０００１】
本発明は、六方晶フェライト磁性粒子の製造方法、およびこの方法により得られた六方晶フェライト磁性粒子に関するものであり、詳しくは、焼成によりフェライト化する工程における粒子の凝集を抑制することにより微粒子を得ることができる、六方晶フェライト磁性粒子の製造方法、およびこの方法により得られた六方晶フェライト磁性粒子に関するものである。
更に本発明は、上記製造方法および六方晶フェライト磁性粒子の利用にも関するものである。
【背景技術】
【０００２】
六方晶フェライトは永久磁石として用いられているが、近年は磁気記録媒体における磁性体としても使用されている。
【０００３】
六方晶フェライトの製造方法としては、鉄塩とアルカリ土類金属塩を共沈させて得た共沈物を焼成しフェライト化する方法（共沈法）が知られている（特許文献１、２参照）。更に、共沈法の改良法として、逆ミセルを形成して共沈物を得る方法（逆ミセル法）も提案されている（特許文献３参照）。この逆ミセル法については、特許文献４に、電波吸収体として使用されるε−酸化鉄の製造に適用することが提案されている。
【０００４】
また、特許文献５には、酸化鉄または水酸化鉄上にバリウムまたはストロンチウムの炭酸塩を被着させた後に焼成することにより、球状のフェライト粒子が得られると記載されている。
【先行技術文献】
【特許文献】
【０００５】
【特許文献１】特開平７−１７２８３９号公報
【特許文献２】特開２０１０−１１７１号公報
【特許文献３】特開２００７−９１５１７号公報
【特許文献４】特開２００８−２７７７２６号公報
【特許文献５】ＵＳ２００３／００７７３８２Ａ１
【発明の概要】
【発明が解決しようとする課題】
【０００６】
記録情報量の増加により、磁気記録媒体には常に高密度記録化が要求されている。高記録密度化を達成するには磁性体を小さくする必要があるが、共沈法や逆ミセル法には、焼成時に粒子が焼結し凝集するため微粒子化が困難であるという課題がある。
また特許文献５に記載の方法も、フェライト化のために焼成を実施するため、同様の課題が存在する。
上記の点に関し、特許文献３には、共沈物をアルカリ土類金属化合物で被覆した後に焼成することにより、焼結を抑制することが提案されている。しかし本発明者の検討によれば、アルカリ土類金属化合物による焼結防止効果は必ずしも十分なものではない。高密度記録化を達成するためには、より効果的に焼結を防止する手段が求められる。
【０００７】
そこで本発明の目的は、微粒子状の六方晶フェライト磁性粒子を製造するための手段を提供することにある。
【課題を解決するための手段】
【０００８】
本発明者は上記目的を達成するために鋭意検討を重ねた結果、鉄塩およびアルカリ土類金属塩を含む粒子（フェライト前駆体）を得る際に、鉄塩にガラス成分を被着させた後にアルカリ土類金属塩を被着させることにより、焼成時の焼結防止が可能になることを新たに見出した。
ただし、前述の特許文献４では、ε−酸化鉄を得るためにシリカコーティング内で酸化反応を進行させる必要があるため粒子を完全に覆う量のシリカコーティングを設けているのに対し、鉄塩に被着させるガラス成分量が過剰であると、焼成時にフェライト形成よりもヘマタイト（Ｆｅ2Ｏ3）形成が優位に進行する結果、焼成物は主成分として六方晶フェライトではなくヘマタイトを含むものとなってしまうことも判明した。以下、この点について更に説明する。
例えば、水酸化鉄と炭酸バリウムを含む粒子を焼成することによりバリウムフェライト磁性粒子を得ることができる。焼成中には、Ｆｅ（ＯＨ）2が酸化されＦｅＯが生成し、ＢａＣＯ3が分解しＢａＯとＣＯ2が生成し、生成されたＦｅＯとＢａＯによりバリウムフェライトが合成される。
しかし、炭酸バリウムはガラス成分との親和性が高い。したがって、水酸化鉄がガラス成分に完全に覆われた状態では、水酸化鉄に対してガラス成分の次に被着させた炭酸バリウムはガラス成分と親和してしまうため、フェライト化する実効のＢａ量が少なくなってしまう。また、ＢａＣＯ3の分解反応にはＣＯ2分圧依存性があり、焼成される粒子が多量のガラス成分で覆われていると、ＢａＣＯ3の分解が阻害され、フェライト化する実効のＢａ量は少なくなる。加えて、焼成される粒子が多量のガラス成分に覆われていると、フェライト化反応における酸素分圧は低くなる。六方晶フェライトの合成には酸素分圧依存性があることが知られており、焼成時における酸素分圧が低いとフェライト化する実効のＢａが少ない領域ではフェライト化が進行し難くなる。
以上が、鉄塩に被着させるガラス成分量が過剰であると、焼成時にヘマタイトの生成が優位に進行する理由と考えられる。他の鉄塩およびアルカリ土類金属塩を含む粒子を焼成する場合も同様に、アルカリ土類金属塩と鉄塩との反応が妨げられることが、フェライト形成が良好に進行しない理由と推察される。
以上の知見に基づき本発明者は、鉄塩にアルカリ土類金属塩を被着させる前にガラス成分を被着させたうえで焼成を実施し、焼成後にＸ線回折による分析において主成分として六方晶フェライトが検出される焼成物を得ることにより、微粒子の六方晶フェライト磁性粒子が得られることを見出し、本発明を完成させた。
【０００９】
即ち、上記目的は、下記手段によって達成された。
［１］鉄塩およびアルカリ土類金属塩を含む粒子を焼成しフェライト化することにより六方晶フェライト磁性粒子を得る工程を含み、
前記粒子を、鉄塩にガラス成分を被着させた後にアルカリ土類金属塩を被着させることにより作製し、
前記ガラス成分およびアルカリ土類金属塩が被着した粒子を焼成することにより、Ｘ線回折による分析において主成分として六方晶フェライトが検出される焼成物を得る、六方晶フェライト磁性粒子の製造方法。
［２］前記ガラス成分は、ケイ素化合物の加水分解物である［１］に記載の六方晶フェライト磁性粒子の製造方法。
［３］前記ケイ素化合物は、アルコキシシランである［２］に記載の六方晶フェライト磁性粒子の製造方法。
［４］前記鉄塩を逆ミセル法により調製する工程を更に含む、［１］〜［３］のいずれかに記載の六方晶フェライト磁性粒子の製造方法。
［５］前記鉄塩を含む溶液に前記ガラス成分の前駆体を添加し撹拌することにより、前記ガラス成分の前駆体の加水分解物であるガラス成分を前記鉄塩に被着させることを含む、［１］〜［４］のいずれかに記載の六方晶フェライト磁性粒子の製造方法。
［６］前記ガラス成分の前駆体を、前記溶液中に存在する鉄１モルに対して０．０５〜０．４モル％の範囲の量で添加する［５］に記載の六方晶フェライト磁性粒子の製造方法。
［７］前記鉄塩に前記ガラス成分を被着させることにより得られた生成物を含む溶液に、前記アルカリ土類金属塩の前駆体および該前駆体を前記アルカリ土類金属塩に転換するための追加成分を添加し撹拌することにより、前記生成物に前記アルカリ土類金属塩を被着させることを含む、［１］〜［６］のいずれかに記載の六方晶フェライト磁性粒子の製造方法。
［８］前記アルカリ土類金属塩の前駆体および追加成分とともにアンモニア水を添加する、［７］に記載の六方晶フェライト磁性粒子の製造方法。
［９］前記粒子は、前記鉄塩として水酸化鉄を含み、前記アルカリ土類金属塩としてアルカリ土類金属の炭酸塩を含む、［１］〜［８］のいずれかに記載の六方晶フェライト磁性粒子の製造方法。
［１０］前記焼成物表面からガラス成分を除去する工程を更に含む、［１］〜［９］のいずれかに記載の六方晶フェライト磁性粒子の製造方法。
［１１］前記ガラス成分を、アルカリにより溶解除去する［１０］に記載の六方晶フェライト磁性粒子の製造方法。
［１２］［１］〜［１１］のいずれかに記載の製造方法により得られた六方晶フェライト磁性粒子。
［１３］粒子サイズが１０〜２０ｎｍの範囲である［１２］に記載の六方晶フェライト磁性粒子。
［１４］［１２］または［１３］に記載の六方晶フェライト磁性粒子からなる磁気記録用磁性体。
［１５］［１２］または［１３］に記載の六方晶フェライト磁性粒子と有機溶媒とを含む磁性塗料。
［１６］水系溶液中でアニオン性基となる官能基を有する化合物を更に含む、［１５］に記載の磁性塗料。
［１７］結合剤を更に含む、［１５］または［１６］に記載の磁性塗料。
［１８］磁気記録媒体の磁性層形成のために使用される、［１５］〜［１７］のいずれかに記載の磁性塗料。
［１９］［１６］〜［１８］のいずれかに記載の磁性塗料の製造方法であって、
［１］〜［１１］のいずれかに記載の製造方法により六方晶フェライト磁性粒子を作製すること、
作製した六方晶フェライト磁性粒子を水洗すること、および、
前記水洗中または水洗後に、前記六方晶フェライト磁性粒子を含む水系溶液に、水系溶液中でアニオン性基となる官能基を有する化合物を添加し該化合物を前記六方晶フェライト磁性粒子表面に被着させること、
を含む、前記磁性塗料の製造方法。
［２０］前記化合物が被着した六方晶フェライト磁性粒子を含む水系溶液を溶媒置換処理に付すことにより有機溶媒に溶媒置換することを更に含む、［１９］に記載の磁性塗料の製造方法。
［２１］非磁性支持体上に、強磁性粉末および結合剤を含む磁性層を有する磁気記録媒体の製造方法であって、
前記磁性層を、［１８］に記載の磁性塗料を用いて形成することを含む、前記磁気記録媒体の製造方法。
［２２］前記磁性塗料を、［１９］または［２０］に記載の製造方法により作製することを含む、［２１］に記載の磁気記録媒体の製造方法。
［２３］非磁性支持体上に強磁性粉末と結合剤とを含む磁気記録媒体であって、
前記強磁性粉末は、［１２］または［１３］に記載の六方晶フェライト磁性粒子である磁気記録媒体。
［２４］［２１］または［２２］に記載の方法によって得られた磁気記録媒体である、［２３］に記載の磁気記録媒体。
【発明の効果】
【００１０】
本発明によれば、高密度記録用磁気記録媒体の磁性体として好適な六方晶フェライト磁性粒子を得ることができる。
【発明を実施するための形態】
【００１１】
本発明の六方晶フェライト磁性粒子の製造方法は、鉄塩およびアルカリ土類金属塩を含む粒子を焼成しフェライト化することにより六方晶フェライト磁性粒子を得る工程を含み、前記粒子を、鉄塩にガラス成分を被着させた後にアルカリ土類金属塩を被着させることにより作製し、こうして作製されたガラス成分およびアルカリ土類金属塩が被着した粒子を焼成することにより、Ｘ線回折による分析において主成分として六方晶フェライトが検出される焼成物を得るものである。
先に説明したように、上記の本発明の六方晶フェライト磁性粒子の製造方法によれば、焼成時の焼結を抑制することができ、これにより微粒子状の六方晶フェライト磁性粒子を得ることが可能となる。
以下、本発明の六方晶フェライト磁性粒子の製造方法について、更に詳細に説明する。
【００１２】
本発明では、鉄塩およびアルカリ土類金属塩を含む粒子を焼成しフェライト化することにより六方晶フェライト磁性粒子を得る際、鉄塩およびアルカリ土類金属塩を含む粒子を、次のように調製する。まず鉄塩にガラス成分を被着させる。その後、ガラス成分の被着処理を施した鉄塩に、アルカリ土類金属塩を被着させる。鉄塩にアルカリ土類金属塩を被着させる前に被着させていたガラス成分が、フェライト化のための焼成時に焼結防止効果を発揮することが、本発明により微粒子の六方晶フェライト磁性粒子が得られる理由であると、本発明者は考えている。これに対し、例えば前述の特許文献１〜３、５に記載されているような従来の焼成を伴うフェライト化では、焼成時に粒子同士が焼結してしまうため、微粒子を得ることは困難である。
【００１３】
ガラス成分を被着させる鉄塩は、公知の方法で調製することができ、または市販の鉄塩（例えば水酸化鉄、酸化鉄、またはゲーサイト）を使用することもできる。
【００１４】
鉄塩の調製方法としては、粒子サイズの制御が容易である点から、逆ミセル法が好ましい。即ち、上記鉄塩は、逆ミセル法によりミセル溶液から析出した析出物であることが好ましい。逆ミセル法では、鉄の水溶性塩を溶解した水溶液に、界面活性剤および水と混ざり合わない有機溶媒を添加しＷ／Ｏエマルジョンを形成し、これにアルカリを加えることで鉄塩を析出させる。例えば界面活性剤と水との混合比により、析出する鉄塩の粒子サイズをコントロールすることができる。
上記水溶性塩としては、鉄の硝酸塩、塩化物等を挙げることができ、アルカリとしては、水酸化ナトリウム、水酸化カリウム、炭酸ナトリウム、アンモニア水等を挙げることができる。
【００１５】
本発明では、以上説明した鉄塩にガラス成分を被着させる。ガラス成分の被着を溶液中で行うことが、被着が容易であり好ましい。例えば、鉄塩を含有する溶液にガラス成分の前駆体を添加し撹拌することにより、当該前駆体の加水分解物であるガラス成分を鉄塩に被着させることができる。逆ミセル法により鉄塩を得る場合には、鉄塩を析出させた溶液に前駆体を添加することにより、いわゆるゾル−ゲル法により、鉄塩粒子の表面にガラス成分を析出させることができる。鉄塩にガラス成分を被着させるために好適な前駆体としては、ケイ素化合物を挙げることができる。ケイ素化合物としては、アルコキシシラン等のシラン化合物を用いることが好ましい。シラン化合物を加水分解することにより、鉄塩粒子の表面にシリカ（ＳｉＯ2）を被着させることができる。中でも、ゾル−ゲル法によりシリカを形成可能なオルトケイ酸テトラエチル（ＴＥＯＳ）を用いることが好ましい。
【００１６】
先に説明したように、鉄塩をガラス成分により完全に被覆してしまうと、焼成においてフェライト形成に対してヘマタイト形成が優位に進行してしまい、Ｘ線回折による分析において主成分として六方晶フェライトが検出される焼成物を得ることは困難となる。したがって本発明では、Ｘ線回折による分析において主成分として六方晶フェライトが検出される焼成物を得られる量のガラス成分により、鉄塩を被着することが好ましい。鉄塩粒子の表面の一部が未被着の状態となるようにガラス成分を鉄塩に被着させれば、その後に鉄塩に被着させるアルカリ土類金属塩と鉄塩との反応（フェライト化）の進行が妨げられることなく、その結果、Ｘ線回折による分析において主成分として六方晶フェライトが検出される焼成物を得ることができる。例えば、溶液中に存在する鉄（粒子に含まれているものと溶液中に含まれているものを含む）１モルに対して０．０５〜０．４モル％の範囲の量で、ガラス成分の前駆体を溶液に添加することにより、ガラス成分が被着していない部分を有する鉄塩粒子を得ることができる。
【００１７】
ガラス成分を被着させた鉄塩は、好ましくはアルカリ土類金属塩を被着させる前に、未被着のガラス成分およびその前駆体を除去するために、洗浄に付される。洗浄は、例えば特開２００７−９１５１７号公報段落［００２４］に記載されているように、水と１級アルコールとの混合溶媒を用いて行うことができる。または、他の有機溶媒による洗浄を行ってもよい。
【００１８】
アルカリ土類金属塩の被着処理は、溶液中で行うことが、被着が容易であり好ましい。例えば、ガラス成分を被着させた鉄塩粒子を分散させた溶液に、アルカリ土類金属塩を添加し粒子表面に被着させることができる。または、アルカリ土類金属塩の前駆体を溶液に添加し、この前駆体を、塩形成、中和、加水分解等の反応によりアルカリ土類金属塩に転換し、鉄塩粒子表面に被着させることができる。例えば、上記前駆体と、該前駆体を前記アルカリ土類金属塩に転換するための追加成分を溶液に添加し撹拌することにより、溶液中で、ガラス成分が被着した鉄塩粒子に、アルカリ土類金属塩を被着させることができる。上記追加成分としては、アルカリ土類金属カチオンと塩を形成することで、上記前駆体に含まれるアニオン成分よりも溶液に対する溶解度の低いアルカリ土類金属塩を形成可能なアニオン成分を含む塩などを挙げることができる。例えば、アルカリ土類金属塩の被着処理を水溶液中で行う場合には、アルカリ土類金属の硝酸塩、塩化物等の水溶性塩を前駆体として、アルカリ金属の炭酸塩を追加成分として使用することにより、アルカリ土類金属の炭酸塩を鉄塩粒子表面に被着させることができる。上記反応は、前駆体からアルカリ土類金属塩への転換を良好に進行させる観点から、塩基性条件下で行うことが好ましい。塩基性条件とするために溶液に添加するアルカリとしては、水酸化ナトリウム、水酸化カリウム、炭酸ナトリウム、アンモニア水等を挙げることができる。少量で塩基性条件とすることができる点では水酸化ナトリウムの使用が好ましく、鉄塩粒子に被着させたガラス成分の溶解が少ないという点からは、弱塩基であるアンモニア水の使用が好適である。または、アルカリ土類金属塩の前駆体を塩基性溶液中で水酸化物等のアルカリに転換した後に、該溶液に二酸化炭素をバブリングすることでアルカリ土類金属炭酸塩を析出させ鉄塩粒子に被着させることも可能である。
【００１９】
前述のようにアルカリ土類金属はガラス成分に取込まれやすいため、本発明では六方晶フェライトの化学量論組成以上の量、例えば使用する鉄の量から算出される化学量論組成の１倍〜５倍の量のアルカリ土類金属を加えることが好ましく、化学量論組成の１．５倍〜４倍の量のアルカリ土類金属を加えることがより好ましい。なおアルカリ土類金属としてバリウムを使用することによりバリウムフェライトを、ストロンチウムを使用することによりストロンチウムフェライトを、カルシウムを使用することによりカルシウムフェライトを得ることができる。
【００２０】
鉄およびアルカリ土類金属とともに六方晶フェライトを構成可能な任意元素としては、Ｃｏ、Ａｌ、Ｔｉ、Ｚｎ等が挙げられる。例えば、Ｔｉ、Ｚｎを添加することにより保磁力を調整することができる。これら任意元素は、ガラス成分の被着前または被着後に、鉄塩粒子に被着させることができる。例えば、Ｃｏ、Ａｌ、Ｔｉ、Ｚｎの水酸化物および炭酸塩は水への溶解性に乏しく水溶液中で沈殿（析出）するため、上記元素を水酸化物または炭酸塩として水溶液中で鉄塩粒子に被着させることができる。
【００２１】
以上のようにガラス成分、アルカリ土類金属塩の被着処理を順次施した鉄塩は、必要に応じて溶液からの取り出し、洗浄、乾燥、粉砕等の処理を施した後に、焼成に付される。粉砕することにより、焼成を均一に行うことができ、また焼成後のガラス成分の除去が容易になる。また、鉄塩としてゲーサイトを用いた場合には、ガラス成分、アルカリ土類金属塩を順次被着させた後、水素ガス雰囲気等の弱還元性雰囲気下で還元し酸化鉄とし、その後、酸素雰囲気下で焼成することが好ましい。
【００２２】
焼成は、例えば５００〜１０００℃の焼成温度で行うことができる。本発明における焼成およびそれ以降の工程については、共沈法、逆ミセル法等の六方晶フェライト製造に関する公知技術を適用することができる。
【００２３】
本発明において、焼成後の粒子は、Ｘ線回折による分析において、主成分として六方晶フェライトが検出されるものである。なお主成分として六方晶フェライトが検出されるとは、Ｘ線回折スペクトルにおいて最大強度を示すピークが六方晶フェライトの結晶構造由来のピークであることをいう。
【００２４】
焼成後の粒子の表面にはガラス成分が残留している。このガラス成分は、除去してもよく、除去しなくてもよい。磁性粒子の磁気特性を高めるためには、ガラス成分の除去を行うことが好ましい。ガラス成分は、例えば水酸化ナトリウム等のアルカリ溶液に粒子を浸漬する方法（アルカリ洗浄）またはフッ酸（ＨＦ）等により、溶解除去することができる。フッ酸は取扱いが容易ではないため、アルカリ洗浄が好ましく用いられる。
【００２５】
以上説明した本発明の六方晶フェライト磁性粒子の製造方法によれば、焼成時の焼結により粒子が凝集することを防ぐことができるため、微粒子の六方晶フェライトを得ることができる。例えば本発明によれば、粒子サイズが１０〜２０ｎｍであって高密度記録用磁気記録媒体の磁性体として好適な微粒子状の六方晶フェライト磁性粒子を得ることができる。
【００２６】
本発明において粒子サイズとは、以下の方法により測定した値をいうものとする。
日立製透過型電子顕微鏡Ｈ−９０００型を用いて粒子を撮影倍率１０００００倍で撮影し、総倍率５０００００倍になるように印画紙にプリントして粒子写真を得る。粒子写真から目的の粒子を選びデジタイザーで粒子の輪郭をトレースしカールツァイス製画像解析ソフトＫＳ−４００で粒子のサイズを測定する。粒子が集合した粉体については、５００個の粒子のサイズを測定し、それら粒子サイズの平均値を粒子サイズ（平均粒子サイズ）とする。
【００２７】
なお、本発明において、磁性体等の粉体のサイズ（以下、「粉体サイズ」と言う）は、（１）粉体の形状が針状、紡錘状、柱状（ただし、高さが底面の最大長径より大きい）等の場合は、粉体を構成する長軸の長さ、即ち長軸長で表され、（２）粉体の形状が板状乃至柱状（ただし、厚さ乃至高さが板面乃至底面の最大長径より小さい）場合は、その板面乃至底面の最大長径で表され、（３）粉体の形状が球形、多面体状、不特定形等であって、かつ形状から粉体を構成する長軸を特定できない場合は、円相当径で表される。円相当径とは、円投影法で求められるものを言う。
また、該粉体の平均粉体サイズは、上記粉体サイズの算術平均であり、５００個の一次粒子について上記の如く測定を実施して求めたものである。一次粒子とは、凝集のない独立した粉体をいう。
【００２８】
また、該粉体の平均針状比は、上記測定において粉体の短軸の長さ、即ち短軸長を測定し、各粉体の（長軸長／短軸長）の値の算術平均を指す。ここで、短軸長とは、上記粉体サイズの定義で（１）の場合は、粉体を構成する短軸の長さを、同じく（２）の場合は、厚さ乃至高さを各々指し、（３）の場合は、長軸と短軸の区別がないから、（長軸長／短軸長）は、便宜上１とみなす。
そして、粉体の形状が特定の場合、例えば、上記粉体サイズの定義（１）の場合は、平均粉体サイズを平均長軸長と言い、同定義（２）の場合は平均粉体サイズを平均板径と言い、（最大長径／厚さ乃至高さ）の算術平均を平均板状比という。同定義（３）の場合は平均粉体サイズを平均直径（平均粒径、平均粒子径ともいう）という。
形状異方性は（２）、（３）、（１）の順に大きくなる。磁化容易軸を面内に配向させる場合には形状異方性を単純に大きくできる方を選択することが、微粒子化の観点から好ましい。一方、垂直記録用に磁化容易軸を面に対し垂直に配向する場合には、塗布等の流動配向の観点を加味すべきであるため、（２）、（１）、（３）の順に好ましくなっていく。
【００２９】
更に本発明によれば、本発明の製造方法により得られた六方晶フェライト磁性粒子も提供される。
本発明の六方晶フェライト磁性粒子は、本発明の製造方法により得られたものであるため、例えば１０〜２０ｎｍの範囲の粒子サイズの微粒子であることができる。このような微粒子磁性体は、磁気記録用磁性体として好適である。本発明の六方晶フェライト磁性粒子によれば、六方晶フェライト磁性粒子を結合剤および溶媒と混合し塗布液として支持体上に塗布することにより磁性層を形成することができる。したがって、本発明の六方晶フェライト磁性粒子は、塗布型磁気記録媒体への適用に好適である。したがって本発明の他の態様は、磁性層の強磁性粉末として本発明の六方晶フェライト磁性粒子を含む塗布型磁気記録媒体に関する。
【００３０】
即ち、本発明の六方晶フェライト磁性粒子を用いることにより、非磁性支持体上に強磁性粉末と結合剤とを含有する磁性層を有する磁気記録媒体であって、前記強磁性粉末が本発明の六方晶フェライト磁性粒子である磁気記録媒体を得ることができる。したがって本発明の他の態様は、磁性層の強磁性粉末として本発明の六方晶フェライト磁性粒子を含む塗布型磁気記録媒体に関する。
上記磁気記録媒体は、非磁性支持体上に、非磁性粉末および結合剤を含む非磁性層と本発明の磁性粒子および結合剤を含む磁性層とをこの順に有する重層構成の磁気記録媒体であることもでき、非磁性支持体の磁性層を有する面とは反対の面にバックコート層を有する磁気記録媒体であることもできる。本発明の六方晶フェライト磁性粒子を用いて磁気記録媒体を製造するためには、磁気記録媒体に関する公知技術を適用することができる。また、後述の本発明の磁気記録媒体の製造方法に関する記載も参照できる。
【００３１】
更に本発明は、磁性粒子および有機溶媒を含む磁性塗料に関する。
本発明の磁性塗料は、磁性粒子として前述の製造方法により得られた六方晶フェライト磁性粒子を含むものである。好ましくは、水系溶液中でアニオン性基となる官能基を有する化合物も含むものである。なお本発明において「水系」とは、「水を含む」との意味で用いることとする。また、以下においては上記化合物を「分散剤」ともいう。
水系溶液中でアニオン性基となる官能基を有する化合物は、有機溶媒系の磁性塗料中で六方晶フェライト磁性粒子の分散剤として機能することができる。これは、水系溶液中でアニオン性基となる官能基が磁性粒子表面に吸着することで、磁性粒子同士が凝集することを防ぐことができるからである。したがって、そのような化合物が本発明の磁性塗料に含まれることにより、前述の製造方法により得られた六方晶フェライトを、有機溶媒中に高度な分散状態で存在させることが可能となる。こうして得られた磁性塗料は、磁性粒子が高度に分散していることが望まれる塗布型磁気記録媒体の磁性層形成用塗布液として好適である。本発明によれば微粒子状の六方晶フェライト磁性粒子を得ることができるので、得られた微粒子状六方晶フェライト磁性粒子を磁性塗料中に高度な分散状態で存在させることによって、超高密度記録用磁気記録媒体の磁性層形成用塗布液として好適な磁性塗料を得ることができる。
【００３２】
また、本発明の磁性塗料は、前記成分とともに結合剤を含むこともできる。結合剤を含む磁性塗料は、塗布型磁気記録媒体の磁性層形成用塗布液として好適なものである。例えば、後述する分散剤による処理後の溶液に結合剤を添加することによって、結合剤を含む磁性塗料を得ることができる。ここで添加され得る結合剤の詳細については、後述の記載を参照できる。
【００３３】
前記の水系溶液中でアニオン性基となる官能基を有する化合物は、有機溶媒中で六方晶フェライト磁性粒子と混合してもよい。水系溶液中でアニオン性基として存在することにより、より良好に六方晶フェライト磁性粒子表面に吸着することができるため、水系溶液中で六方晶フェライト磁性粒子と混合することによって、六方晶フェライト磁性粒子表面に被着させることが好ましい。例えば、本発明の六方晶フェライト磁性粒子の製造方法において、前述のようにガラス成分除去のための処理を行う場合、前記化合物を、ガラス成分除去後の水洗中または水洗後の水系溶液中に添加することにより六方晶フェライト磁性粒子表面に被着させることができる。ガラス成分除去後の水洗は、水により、または水系溶媒、例えば水溶性有機溶媒、例えばメタノール、エタノール、アセトン、Ｎ，Ｎ−ジメチルホルムアミド、Ｎ，Ｎ−ジメチルアセトアミド、テトラヒドロフラン等と水との混合溶媒により行うことができる。
【００３４】
水洗後、水系溶液から公知の固液分離方法により六方晶フェライト磁性粒子を取り出してもよい。取り出した六方晶フェライト磁性粒子は、任意に乾燥処理に付すことができる。取り出された六方晶フェライト磁性粒子は、前記分散剤が被着しているため、有機溶媒に添加すると有機溶媒中で良好に分散可能である。こうして本発明の磁性塗料を得ることができる。
【００３５】
または、水洗後、溶媒置換処理により有機溶媒に溶媒置換することによって、本発明の磁性塗料を得ることができる。溶媒置換処理は、有機溶媒の添加と固液分離とを繰り返す公知の溶媒置換法によって行うことができる。溶媒置換処理については、後述の実施例も参照できる。水溶液からの粒子の取り出しを行わずに溶媒置換処理することが、六方晶フェライト磁性粒子が有機溶媒中により一層高度に分散した磁性塗料を得るためには好ましい。
【００３６】
即ち、本発明の一態様は、
前述の本発明の製造方法により六方晶フェライト磁性粒子を作製すること、
作製した六方晶フェライト磁性粒子を水洗すること、および、
前記水洗中または水洗後に、前記六方晶フェライト磁性粒子を含む水系溶液に、前記分散剤を添加し該分散剤を前記六方晶フェライト磁性粒子表面に被着させること、
を含む、本発明の六方晶フェライト磁性粒子と、前記分散剤と、有機溶媒と、を含む磁性塗料の製造方法、
にも関する。
上記磁性塗料の製造方法は、前記分散剤が被着した六方晶フェライト磁性粒子を含む水系溶液を溶媒置換処理に付すことにより有機溶媒に溶媒置換することを更に含むことが好ましい。
【００３７】
以下に、本発明の磁性塗料およびその製造方法について、更に詳細に説明する。
【００３８】
前述の水系溶液中でアニオン性基となる官能基の具体例としては、以下の官能基を挙げることができる。
【００３９】
【化１】
2014232860.tif 000002
［上記において、ｍ１は０または１を表し、ｍ２は１または２を表し、Ｍは水素原子またはアルカリ金属原子を表す。］
【００４０】
上記硫黄系極性基には、
スルホン酸（塩）基［−Ｓ（＝Ｏ）2ＯＭ］；
硫酸（塩）基［−（Ｏ）−Ｓ（＝Ｏ）2ＯＭ］；
スルフィン酸（塩）基［−Ｓ（＝Ｏ）ＯＭ］；および
亜硫酸（塩）基［−（Ｏ）−Ｓ（＝Ｏ）ＯＭ］、
が包含される。ここでスルホン酸（塩）基とは、スルホン酸基とそのアルカリ金属塩基を包含する意味で用いることとする。硫酸（塩）基等についても同様である。また、以下に記載のホスホン酸（塩）基等についても同様である。
【００４１】
【化２】
2014232860.tif 000003
［上記において、Ｍは水素原子またはアルカリ金属原子を表す。］
【００４２】
【化３】
2014232860.tif 000004
［上記において、ｍ１は０または１を表し、ｍ２は１または２を表し、Ｍは水素原子またはアルカリ金属原子を表す。］
【００４３】
上記リン系極性基には、
ホスホン酸（塩）基［−Ｐ（＝Ｏ）（ＯＭ）2］；
ホスフィン酸（塩）基［−Ｐ（−Ｈ）（＝Ｏ）（ＯＭ）］；
リン酸（塩）基［−Ｏ−Ｐ（＝Ｏ）（ＯＭ）2］；および
亜リン酸（塩）基［−Ｏ−Ｐ（−Ｈ）（＝Ｏ）（ＯＭ）］、
が包含される。
【００４４】
上記官能基はいずれも、水系溶液中でアニオン性基となる官能基であって、六方晶フェライト磁性粒子表面への吸着性に優れる官能基である。かかる官能基を有する化合物を六方晶フェライト磁性粒子表面に被着させることにより、有機溶媒系の磁性塗料における六方晶フェライト磁性粒子の分散性を高めることができる。
【００４５】
前記分散剤は、前記硫黄系極性基、カルボン酸（塩）基、およびリン系極性基からなる群から選ばれる一種以上の官能基を１つ以上含むことができる。
【００４６】
前記硫黄系極性基を含む化合物の具体的態様としては、前記硫黄系極性基を有する環状化合物および該極性基を有する非環状含窒素化合物を挙げることができる。
【００４７】
前記硫黄系極性基を有する環状化合物に含まれる環構造としては、脂肪族環、芳香族環（芳香族炭化水素環と芳香族複素環を含む。）、非芳香族性複素環のいずれであってもよく、また縮合環であってもよい。複素環に含まれるヘテロ原子としては、酸素原子、窒素原子、または硫黄原子を挙げることができる。前記硫黄系極性基は、環構造に直接置換してもよく、アルキレン基等の二価の連結基を介して置換してもよい。
【００４８】
分散性向上の観点から、上記環状化合物の好ましい具体例としては、下記一般式(I)で表される環状化合物を挙げることができる。
【００４９】
【化４】
2014232860.tif 000005
【００５０】
上記一般式(I)中、Ｒ11〜Ｒ16はそれぞれ独立に水素原子または置換基を表し、少なくとも１つは前記硫黄系極性基である。また、Ｒ11〜Ｒ16は２つ以上が連結して環構造を形成してもよい。形成される環構造としては、上記に例示したものを挙げることができる。一般式(I)には前記硫黄系極性基が含まれるが、その数は少なくとも１つであり、２つ以上であってもよい。前記硫黄系極性基が含まれることにより、磁性粒子表面に吸着し分散性を向上することができる。
【００５１】
一般式(I)中、前記硫黄系極性基のほかに含まれ得る置換基としては、アルキル基（例えば炭素数１〜６のアルキル基）、シクロアルキル基（例えばシクロヘキシル基）、水酸基、アルコキシル基（例えば炭素数１〜６のアルコキシル基）、ハロゲン原子（例えばフッ素原子、塩素原子、臭素原子）、シアノ基、アミノ基、ニトロ基、アシル基、カルボキシル基等を挙げることができる。分散剤の水系溶液への溶解性が高いほど、多くの分散剤を磁性粒子表面に吸着させ磁性粒子の分散性を向上することができる。この点からは、Ｒ11〜Ｒ16の中で前記硫黄系極性基以外は、水素原子またはアミノ基であることが好ましい。
なお本発明において、置換基を有する基について「炭素数」とは、置換基を含まない部分の炭素数を意味するものとする。また、本発明において、「〜」はその前後に記載される数値をそれぞれ最小値および最大値として含む範囲を示す。
【００５２】
一方、前記非環状含窒素化合物とは、環状構造中に窒素原子を含まない化合物をいい、窒素原子を含まない環状構造を有する化合物も包含されるものとする。分散性向上の観点から、前記硫黄系極性基を有する非環状含窒素化合物の好ましい具体例としては、下記一般式(II)で表される化合物を挙げることができる。
【００５３】
【化５】
2014232860.tif 000006
【００５４】
一般式(II)中、Ｒ21〜Ｒ23はそれぞれ独立に水素原子または置換基を表し、少なくとも１つは前記硫黄系極性基を含む。前記硫黄系極性基が含まれることにより、磁性粒子表面に吸着し磁性粒子の分散性を高めることができる。一般式(II)に含まれる前記硫黄系極性基は、少なくとも１つであり、２つ以上であってもよい。
【００５５】
一般式(II)中のＲ21〜Ｒ23において前記硫黄系極性基を含む置換基は、前記硫黄系極性基そのものであってもよく、置換基として前記硫黄系極性基を含むものであってもよい。分散性向上の点から好ましくは前記硫黄系極性基が置換したアルキル基であって、例えば−（ＣＨ2）n−（Ｏ）m1−Ｓ（＝Ｏ）m2−ＯＭ［ここでｍ１、ｍ２、およびＭは上記と同義である。］であって、ｎは好ましくは１〜５の範囲の整数であり、より好ましくは１〜３の範囲の整数であり、より一層好ましくは２または３である。中でも、−（ＣＨ2）2ＳＯ3Ｍまたは−（ＣＨ2）3ＳＯ3Ｍを含むものが更に一層好ましい。
前述のように、分散剤の水系溶液への溶解性が高いほど、多くの分散剤を磁性粒子表面に吸着させ磁性粒子の分散性を向上することができる。この点からは、一般式(II)中のＲ21〜Ｒ23の中で、前記硫黄系極性基またはこれを含む基以外は、置換基を有していてもよいアルキル基またはシクロアルキル基であることが好ましく、水酸基および／もしくはアルコキシル基によって置換されたアルキル基、またはシクロアルキル基であることがより好ましい。水酸基およびアルコキシル基によって置換されたアルキル基としては、これらによって置換された分岐アルキル基がより一層好ましい。また、シクロアルキル基としては、シクロヘキシル基がより一層好ましい。
【００５６】
前述の通り、分散剤は、前記硫黄系極性基が含まれることにより磁性粒子表面に吸着し分散性を高めることができる。分子中で前記硫黄系極性基以外の部分が占める割合が多いほど、磁性粒子表面に吸着する分散剤の分子数が少なくなるため、良好な分散性向上効果を得る観点からは、分子中で前記硫黄系極性基以外の部分が占める割合が大きくないことが好ましい。この点から、前記分散剤は、前記硫黄系極性基を除く部分の分子量が４００以下であることが好ましく、例えば２００以下程度であってもよい。また、前記硫黄系極性基を除く部分の分子量は５０以上であることが表面改質効果の点からは好ましい。
【００５７】
一方、前記カルボン酸（塩）基を含む化合物の具体的態様としては、カルボン酸（塩）基を有する芳香族化合物および脂肪族化合物からなる群から選択されるカルボン酸系化合物を挙げることができる。なお、磁性粒子の分散性の更なる向上の観点からは、分子内に含まれる上記カルボン酸（塩）基の数が１つの化合物については、カルボン酸（塩）基を除く部分の炭素数は１以上１３以下であることが好ましい。
【００５８】
前記カルボン酸（塩）基を有する芳香族化合物に含まれる芳香族環としては、芳香族炭化水素環であっても芳香族複素環であってもよく、また縮合環であってもよい。入手容易性等の観点からは芳香族炭化水素環が好ましい。上記芳香族化合物に含まれる芳香族環としては、ベンゼン環、ナフタレン環等を挙げることができ、中でもベンゼン環が好ましい。また、２つ以上の芳香族環が二価の連結基を介して結合していてもよい。前記カルボン酸（塩）基は、芳香族環に直接置換することもでき、またはアルキレン基、アルケニレン基等の連結基を介して置換することもできる。
【００５９】
前記カルボン酸（塩）基を有する脂肪族化合物は、環式または非環式の脂肪族化合物であり、脂肪族基として飽和または不飽和のアルキル基、アルキレン基、シクロアルキル基等を含むものを挙げることができる。上記脂肪族基の炭素数は、好ましくは１〜１０、より好ましくは１〜６である。また、上記脂肪族化合物は、含窒素化合物であることも好ましい。含窒素化合物に含まれる窒素は、窒素原子の３つの結合手のうちの１つが水素原子以外の置換基により置換された一置換窒素として、即ち無置換アミノ基（−ＮＨ2）として含まれていてもよく、窒素原子の３つの結合手のうちの２つが置換された二置換窒素、または３つすべてが置換された三置換窒素として含まれていてもよい。より一層の分散性向上の観点からは、含窒素化合物としては、二置換窒素または三置換窒素を含むものを用いることが好ましい。
【００６０】
先に説明したように、前記カルボン酸系化合物の中で、分子内に含まれる前記カルボン酸（塩）基の数が１つの化合物については、カルボン酸（塩）基を除く部分の炭素数は１以上１３以下であることが好ましい。一方、分子内に上記カルボン酸（塩）基を２つ以上含むものについては、カルボン酸（塩）基を除く部分の炭素数は１以上１３以下であってもよく、１３超であってもよい。
【００６１】
前記カルボン酸系化合物は、前記カルボン酸（塩）基以外の置換基を含むこともでき、その具体例としては、アルキル基（例えば炭素数１〜６のアルキル基）、水酸基、アルコキシル基（例えば炭素数１〜６のアルコキシル基）、ハロゲン原子（例えばフッ素原子、塩素原子、臭素原子）、シアノ基、アミノ基、ニトロ基、アシル基等を挙げることができる。
【００６２】
上記置換基の中で好ましいものとしては、分岐アルキル基、ならびにフッ素原子、およびトリフルオロメチル基等のフッ素原子で置換されたアルキル基からなる群から選択されるフッ素含有置換基を挙げることができる。中でも、分岐アルキル基およびフッ素含有置換基からなる群から選ばれる置換基を前記カルボン酸（塩）基とともに含む芳香族化合物は、良好な分散性向上効果を発揮することができる。上記芳香族化合物が芳香族環としてベンゼン環を含むものである場合、上記フッ素含有置換基および分岐アルキル基は前記のカルボン酸（塩）基のオルト位、メタ位、パラ位のいずれの位置に置換していてもよいが、オルト位またはメタ位に置換していることが、より一層の分散性向上の観点から好ましい。
また、分散性向上の観点から、前記カルボン酸（塩）基とともに水酸基を含む化合物も、分散剤として好ましい化合物である。
【００６３】
前述の通り、前記分散剤は、前記カルボン酸（塩）基が含まれることにより磁性粒子表面に吸着し分散性を高めることができる。分散性向上の観点からは、前記カルボン酸（塩）基が２つ以上含まれる化合物は、分散剤として好ましい化合物である。また、分子中で前記カルボン酸（塩）基以外の部分が占める割合が多いほど、磁性粒子表面に吸着する分散剤の分子数が少なくなるため、良好な分散性向上効果を得る観点からは、分子中で前記カルボン酸（塩）基以外の部分が占める割合が大きくないことが好ましい。この点から、前記表面改質剤は、前記カルボン酸（塩）基を除く部分の分子量が４００以下であることが好ましく、例えば２００以下程度であってもよい。また、前記カルボン酸（塩）基を除く部分の分子量は２０以上であることが分散性向上効果の点からは好ましい。
【００６４】
また、前記リン系極性基を含む化合物の具体的態様としては、前記リン系極性基を有するアミン化合物を挙げることができる。アミン化合物としては、モノアミンであってもよく、ジアミン、トリアミン等のポリアミンであってもよい。分散性向上効果および入手容易性の観点から、分散剤として好ましいアミン化合物としては、下記一般式(A)で表されるモノアミンおよび下記一般式(B)で表されるジアミンを挙げることができる。
【００６５】
【化６】
2014232860.tif 000007
［一般式(A)中、Ｒ1、Ｒ2およびＲ3はそれぞれ独立に置換基を表し、少なくとも１つは前記一価のリン系極性基を含む。］
【００６６】
【化７】
2014232860.tif 000008
［一般式(B)中、Ｒ4、Ｒ5、Ｒ6およびＲ7はそれぞれ独立に置換基を表し、少なくとも１つは前記一価のリン系極性基を含み、Ｌは二価の連結基を表す。］
【００６７】
一般式(A)中、Ｒ1、Ｒ2およびＲ3はそれぞれ独立に置換基を表す。これらＲ1、Ｒ2およびＲ3の中で、少なくとも１つは前記一価のリン系極性基を含む。前記一価の置換基は、窒素原子に直接置換していてもよく、連結基を介して間接的に置換していてもよい。連結基としては、アルキレン基が好ましく、メチレン基、エチレン基等の炭素数１〜５のアルキレン基がより好ましい。その他の置換基については、後述の一般式(I)について記載する通りである。
【００６８】
一般式(B)中、Ｒ4、Ｒ5、Ｒ6およびＲ7はそれぞれ独立に置換基を表す。これらＲ4、Ｒ5、Ｒ6およびＲ7の中で、少なくとも１つは前記一価のリン系極性基を含む。前記一価の置換基は、窒素原子に直接置換していてもよく、連結基を介して間接的に置換していてもよい。当該連結基およびその他の置換基については、先に一般式(A)について記載した通りである。二価の連結基Ｌの詳細についても、先に一般式(A)に含まれる連結基について記載した通りである。
【００６９】
前記リン系極性基を有するアミン化合物は、分散性向上の観点からは、２つ以上の前記リン系極性基を有することが好ましい。したがって、一般式(A)で表されるモノアミンについては、Ｒ1、Ｒ2およびＲ3で表される置換基の２つまたは３つが、前記一価のリン系極性基を含むことが好ましく、一般式(B)で表されるジアミンについては、Ｒ4、Ｒ5、Ｒ6およびＲ7で表される置換基の２〜４つが、前記リン系極性基であることが好ましい。
【００７０】
前記リン系極性基を有する芳香族化合物に含まれる芳香族環としては、芳香族炭化水素環であっても芳香族複素環であってもよく、また縮合環であってもよい。入手容易性等の観点からは芳香族炭化水素環が好ましい。上記芳香族化合物に含まれる芳香族炭化水素環としては、ベンゼン環、ナフタレン環等を挙げることができ、中でもベンゼン環が好ましい。
【００７１】
前記リン系極性基を有する脂肪族化合物は、環式または非環式の脂肪族化合物であり、脂肪族基として飽和または不飽和の直鎖または分岐のアルキル基、シクロアルキル基等を含むものを挙げることができる。中でも、炭素数１〜２０の飽和または不飽和の直鎖または分岐のアルキル基を有するものが好ましく、炭素数１〜２０の飽和の直鎖アルキル基を有するものがより好ましい。
【００７２】
前記芳香族化合物および脂肪族化合物において、前記リン系極性基は、芳香族基または脂肪族基に直接置換してもよく、アルキレン基等の二価の連結基を介して置換してもよい。また、上記芳香族基および脂肪族基は、前記リン系極性基以外の置換基を有さないものであってもよく、有するものであってもよい。リン系極性基以外の具体例については、後述の一般式(I)について記載する通りである。
【００７３】
分散性向上の観点から、前記リン系極性基を有する芳香族化合物および脂肪族化合物の好ましい具体例としては、下記一般式(I)で表される芳香族化合物および脂肪族化合物を挙げることができる。
【００７４】
【化８】
2014232860.tif 000009
【００７５】
上記一般式(I)中、Ｒはアリール基（芳香族炭化水素基）またはアルキル基を表し、ｍ１、ｍ２、およびＭは前記と同義である。
【００７６】
上記一般式(I)中、Ｒで表されるアリール基またはアルキル基は、前記リン系極性基以外の置換基を有さないものであってもよく、有するものであってもよく、またＲで表されるアリール基またはアルキル基の置換基として前記リン系極性基を有していてもよい。一般式(I)で表される芳香族化合物および脂肪族化合物は、少なくとも１つの前記リン系極性基を含むことにより、磁性粒子表面に吸着し磁性粒子の分散性を高めることができる。
【００７７】
一般式(I)中、前記リン系極性基のほかに含まれ得る置換基としては、アルキル基（例えば炭素数１〜６のアルキル基）、水酸基、アルコキシル基（例えば炭素数１〜６のアルコキシル基）、ハロゲン原子（例えばフッ素原子、塩素原子、臭素原子）、シアノ基、アミノ基、ニトロ基、アシル基、カルボン酸（塩）基等を挙げることができる。
【００７８】
分散剤として使用される化合物の水系溶液への溶解性が高いほど、多くの分散剤を磁性粒子表面に吸着させ磁性粒子の分散性を向上することができる。この点からは、Ｒで表されるアリール基はフェニル基またはナフチル基であることが好ましく、フェニル基であることがより好ましい。
【００７９】
上記一般式(I)中、Ｒで表されるアルキル基としては、飽和または不飽和の直鎖または分岐のアルキル基を挙げることができる。その詳細は、先に前記リン系極性基を有する脂肪族化合物に含まれ得るアルキル基について記載した通りである。
【００８０】
前述の通り、前記分散剤は、前記リン系極性基が含まれることにより磁性粒子表面に吸着し分散性を高めることができる。分子中で前記リン系極性基以外の部分が占める割合が多いほど、磁性粒子表面に吸着する分散剤の分子数が少なくなるため、良好な分散性向上効果を得る観点からは、分子中で前記リン系極性基以外の部分が占める割合が大きくないことが好ましい。この点から、前記表面改質剤は、前記リン系極性基を除く部分の分子量が４００以下であることが好ましく、例えば３００以下程度、更には２００以下程度であってもよい。また、前記リン系極性基を除く部分の分子量は２０以上であることが表面改質効果の点からは好ましい。
【００８１】
また、前記官能基を有する化合物の他の具体的態様としては、特開２０１２−１４８０９号公報に記載の一般式（Ｉ）で表される化合物および一般式（ＩＩ）で表される化合物を挙げることができる。なお同公報に記載のアニオン性基となる官能基が、前述の水系溶液中でアニオン性基となる官能基に相当する。これらの中で好ましくは、以下に示す特開２０１２−１４８０９号公報に記載の一般式（Ｉ）で表される化合物である。
【００８２】
【化９】
2014232860.tif 000010
［一般式（Ｉ）において、Ｒ1およびＲ2はそれぞれ独立に炭素数５〜１０のアルキル基であり、Ｘ1およびＸ2は水素原子または置換基であり、ただしＸ1およびＸ2のいずれか一方は、水系溶液中でアニオン性基となる官能基である。］
【００８３】
特開２０１２−１４８０９号公報に記載の一般式（Ｉ）で表される化合物および一般式（ＩＩ）で表される化合物の詳細については、同公報の段落［００２０］〜［００３１］の記載を参照できる。
【００８４】
以上説明した分散剤は、いずれも公知の方法で合成可能であり、また市販品として入手可能である。前記分散剤は、例えば、磁性粒子１００質量部に対して０．１〜１０質量部、水洗中または水洗後の六方晶フェライト磁性粒子を含む水系溶液の総質量１００質量部に対して０．０００１〜５質量部の量で、一種単独で、または二種以上を組み合わせて使用することができる。また、前記水系溶液に分散剤を添加する際や添加後に、公知の方法による分散ないし撹拌処理を行うことが、分散剤を磁性粒子表面に均一に被着させるために好ましい。分散剤は、そのまま、または分散剤を水系溶媒に添加して調製した溶液として、前記水系溶液へ添加することができる。分散剤を溶液として添加する場合、溶液中の分散剤の濃度は特に限定されるものではない。
【００８５】
溶媒置換処理については、前述の通りである。溶媒置換に使用する有機溶媒としては、一般に塗布型磁気記録媒体製造のために使用される有機溶媒を挙げることができる。具体的には、任意の比率でアセトン、メチルエチルケトン、メチルイソブチルケトン、ジイソブチルケトン、シクロヘキサノン、イソホロン、テトラヒドロフラン、等のケトン類、メタノール、エタノール、プロパノール、ブタノール、イソブチルアルコール、イソプロピルアルコール、メチルシクロヘキサノールなどのアルコール類、酢酸メチル、酢酸ブチル、酢酸イソブチル、酢酸イソプロピル、乳酸エチル、酢酸グリコール等のエステル類、グリコールジメチルエーテル、グリコールモノエチルエーテル、ジオキサンなどのグリコールエーテル系、ベンゼン、トルエン、キシレン、クレゾール、クロルベンゼンなどの芳香族炭化水素類、メチレンクロライド、エチレンクロライド、四塩化炭素、クロロホルム、エチレンクロルヒドリン、ジクロルベンゼン等の塩素化炭化水素類、Ｎ，Ｎ−ジメチルホルムアミド、ヘキサン等を使用することができる。中でも、磁気記録媒体に通常使用される結合剤の溶解性および磁性粒子表面への結合剤の吸着の点からはケトン類を含有する有機溶媒（ケトン系有機溶媒）を用いることが好ましい。
【００８６】
上記有機溶媒は必ずしも１００％純粋ではなく、主成分以外に異性体、未反応物、副反応物、分解物、酸化物、水分等の不純分が含まれてもかまわない。これらの不純分は３０質量％以下が好ましく、さらに好ましくは１０質量％以下である。分散性を向上させるためにはある程度極性が強い方が好ましく、溶剤組成の内、誘電率が１５以上の溶剤が５０質量％以上含まれることが好ましい。また、溶解パラメータは８〜１１であることが好ましい。
【００８７】
次に、本発明の磁気記録媒体の製造方法について説明する。
【００８８】
本発明の磁気記録媒体の製造方法は、非磁性支持体上に、強磁性粉末および結合剤を含む磁性層を有する磁気記録媒体の製造方法であって、前記磁性層を、本発明の六方晶フェライト磁性粒子および有機溶媒を含む磁性塗料、即ち本発明の磁性塗料を用いて形成することを含む。こうして、前述の本発明の磁気記録媒体を製造することができる。
【００８９】
前記磁性層は、前述の本発明の磁性塗料の製造方法により調製された磁性塗料を用いて形成することが好ましい。前記分散剤を含む磁性塗料では、六方晶フェライト磁性粒子がより高度な分散状態で存在することができる。したがって、そのような磁性塗料を用いることにより、表面平滑性に優れた磁性層を有する磁気記録媒体を提供することが可能となる。磁性層の表面平滑性に優れた磁気記録媒体は高密度記録用途に好適であるため、本発明の磁気記録媒体は高密度記録用磁気記録媒体として用いることができる、
【００９０】
以下、本発明の磁気記録媒体およびその製造方法の具体的態様について説明する。
【００９１】
磁性層
前記磁性層は、本発明の六方晶フェライト磁性粒子と結合剤を含む層である。磁性層の結合剤としては、ポリウレタン樹脂、ポリエステル系樹脂、ポリアミド系樹脂、塩化ビニル系樹脂、スチレン、アクリロニトリル、メチルメタクリレートなどを共重合したアクリル系樹脂、ニトロセルロースなどのセルロース系樹脂、エポキシ樹脂、フェノキシ樹脂、ポリビニルアセタール、ポリビニルブチラールなどのポリビニルアルキラール樹脂などから単独または複数の樹脂を混合して用いることができる。これらの中で好ましいものはポリウレタン樹脂、アクリル系樹脂、セルロース系樹脂、塩化ビニル系樹脂である。これらの樹脂は、後述する非磁性層においても結合剤として使用することができる。以上の結合剤については、特開２０１０−２４１１３号公報段落［００２９］〜［００３１］を参照できる。また、上記樹脂とともにポリイソシアネート系硬化剤を使用することも可能である。
【００９２】
磁性層には、必要に応じて添加剤を加えることができる。添加剤としては、研磨剤、潤滑剤、分散剤・分散助剤、防黴剤、帯電防止剤、酸化防止剤、カーボンブラックなどを挙げることができる。添加剤は、所望の性質に応じて市販品を適宜選択して使用することができる。なお添加剤として、前述の分散剤を使用することは分散性の更なる改善に有効である。
【００９３】
非磁性層
次に非磁性層に関する詳細な内容について説明する。本発明では、非磁性支持体と磁性層との間に、非磁性粉末と結合剤を含む非磁性層を形成することができる。非磁性層に使用できる非磁性粉末は、無機物質でも有機物質でもよい。また、カーボンブラック等も使用できる。無機物質としては、例えば金属、金属酸化物、金属炭酸塩、金属硫酸塩、金属窒化物、金属炭化物、金属硫化物などが挙げられる。これらの非磁性粉末は、市販品として入手可能であり、公知の方法で製造することもできる。その詳細については、特開２０１０−２４１１３号公報段落［００３６］〜［００３９］を参照できる。
【００９４】
非磁性層の結合剤、潤滑剤、分散剤、添加剤、溶剤、分散方法その他は、磁性層のそれが適用できる。特に、結合剤量、種類、添加剤、分散剤の添加量、種類に関しては磁性層に関する公知技術が適用できる。また、非磁性層にはカーボンブラックや有機質粉末を添加することも可能である。それらについては、例えば特開２０１０−２４１１３号公報段落［００４０］〜［００４２］を参照できる。
【００９５】
非磁性支持体
前記方法で調製された磁性塗料は、非磁性層上に直接、または非磁性層等の他の層を介して非磁性支持体上に塗布される。これにより、非磁性支持体上に、必要に応じて非磁性層等の他の層を介して磁性層を有する磁気記録媒体を得ることができる。
【００９６】
非磁性支持体としては、二軸延伸を行ったポリエチレンテレフタレート、ポリエチレンナフタレート、ポリアミド、ポリアミドイミド、芳香族ポリアミド等の公知のものが挙げられる。これらの中でもポリエチレンテレフタレート、ポリエチレンナフタレート、ポリアミドが好ましい。
これらの支持体はあらかじめコロナ放電、プラズマ処理、易接着処理、熱処理などを行ってもよい。また、本発明に用いることのできる非磁性支持体の表面粗さはカットオフ値０．２５ｍｍにおいて中心平均粗さＲａ３〜１０ｎｍが好ましい。
【００９７】
層構成
本発明の磁気記録媒体の厚み構成は、非磁性支持体の厚みが、好ましくは３〜８０μｍである。磁性層の厚みは、用いる磁気ヘッドの飽和磁化量やヘッドギャップ長、記録信号の帯域により最適化されるものであるが、一般には０．０１〜０．１５μｍであり、好ましくは０．０２〜０．１２μｍであり、さらに好ましくは０．０３〜０．１０μｍである。磁性層は少なくとも一層あればよく、磁性層を異なる磁気特性を有する２層以上に分離してもかまわず、公知の重層磁性層に関する構成が適用できる。
【００９８】
非磁性層の厚みは、例えば０．１〜３．０μｍであり、０．３〜２．０μｍであることが好ましく、０．５〜１．５μｍであることが更に好ましい。なお、本発明における磁気記録媒体の非磁性層は、実質的に非磁性であればその効果を発揮するものであり、例えば不純物として、あるいは意図的に少量の磁性体を含んでいても、本発明の効果を示すものであり、本発明における磁気記録媒体と実質的に同一の構成とみなすことができる。なお、実質的に同一とは、非磁性層の残留磁束密度が１０ｍＴ以下または抗磁力が７．９６ｋＡ／ｍ（１００Ｏｅ）以下であることを示し、好ましくは残留磁束密度と抗磁力を持たないことを意味する。
【００９９】
バックコート層
本発明では、非磁性支持体の磁性層を有する面とは反対の面にバックコート層を設けることもできる。バックコート層には、カーボンブラックと無機粉末が含有されていることが好ましい。バックコート層形成のための結合剤、各種添加剤は、磁性層や非磁性層の処方を適用することができる。バックコート層の厚みは、０．９μｍ以下が好ましく、０．１〜０．７μｍが更に好ましい。
【０１００】
製造工程
磁性層形成のための塗布液は、本発明の六方晶フェライト磁性粒子を使用する点以外、通常の磁性層形成用塗布液の調製方法と同様の方法で作製することができる。好ましくは、先に記載した本発明の磁性塗料の製造方法により、磁性層形成のための塗布液を作製することができる。
磁性層、非磁性層またはバックコート層を形成するための塗布液を製造する工程は、通常、少なくとも混練工程、分散工程、およびこれらの工程の前後に必要に応じて設けた混合工程からなる。個々の工程はそれぞれ２段階以上に分かれていてもかまわない。本発明で用いられる磁性粒子、非磁性粉末、結合剤、カーボンブラック、分散剤、研磨剤、帯電防止剤、潤滑剤、溶剤などすべての原料はどの工程の最初または途中で添加してもかまわない。また、個々の原料を２つ以上の工程で分割して添加してもかまわない。例えば、ポリウレタンを混練工程、分散工程、分散後の粘度調整のための混合工程で分割して投入してもよい。なお、前記分散剤は、磁性層形成用塗布液調製のための工程において、有機溶媒中に六方晶フェライト磁性粒子を含む溶液に添加することも可能である。また、本発明の目的を達成するためには、従来の公知の製造技術を一部の工程として用いることができる。混練工程ではオープンニーダ、連続ニーダ、加圧ニーダ、エクストルーダなど強い混練力をもつものを使用することが好ましい。これらの混練処理の詳細については特開平１−１０６３３８号公報、特開平１−７９２７４号公報に記載されている。また、磁性層塗布液、非磁性層塗布液またはバックコート層塗布液を分散させるには、ガラスビーズやその他のビーズを用いることができる。このような分散メディアとしては、高比重の分散メディアであるジルコニアビーズ、チタニアビーズ、スチールビーズが好適である。これら分散メディアの粒径と充填率は最適化して用いられる。分散機は公知のものを使用することができる。磁気記録媒体の製造方法の詳細については、例えば特開２０１０−２４１１３号公報段落［００５１］〜［００５７］を参照できる。
【実施例】
【０１０１】
以下に、本発明の具体的実施例および比較例を挙げるが、本発明は下記実施例に限定されるものではない。以下に記載の「％」は、質量％を示し、記載されている割合は質量比を示す。
【０１０２】
１．六方晶フェライト磁性粒子に関する実施例・比較例
【０１０３】
実施例１〜３、比較例１〜３
〔手順１：ミセル溶液の調製〕
ミセル溶液Ｉおよびミセル溶液ＩＩを、以下の方法で作製した。
（１）ミセル溶液Ｉの作製
硝酸鉄（ＩＩＩ）９水和物１０．４６ｇ、臭化セチルトリメチルアンモニウム１２３．７ｇに純水２０７．９ｇを添加した後、ｎ−オクタン４３９．８ｇ、１−ブタノール１０１．２ｇを添加し撹拌し溶解した。
（２）ミセル溶液ＩＩの作製
臭化セチルトリメチルアンモニウム１２３．７ｇに１０％アンモニア水１７８．５ｇ、純水４７．３ｇを添加した後、ｎ−オクタン４３９．８ｇ、１−ブタノール１０１．２ｇを添加し撹拌し溶解した。
【０１０４】
〔手順２：ガラス成分前駆体の加水分解〕
手順１で得たミセル溶液Ｉとミセル溶液ＩＩを混合し撹拌しながら、当該混合液にテトラエトキシシラン（ＴＥＯＳ）を表１記載の量で加えた。約１日そのまま、撹拌し続けた。これにより、ＴＥＯＳが加水分解し、混合液中に析出した水酸化鉄粒子の表面にシリカが被着する。
【０１０５】
〔手順３：洗浄〕
手順２で得られた溶液を分液ロートに入れ、純水、エタノールの１：１混合液を２００ｍｌ加え、静置し、赤褐色の部分とそれ以外の部分に分かれるのを待ち、赤褐色の部分以外を捨てた。この操作を３回繰返した後、遠心分離機にセットして遠心分離処理した。
以上の処理で得られた沈殿物を回収した。回収された沈殿物をクロロホルムとエタノールの混合溶液を用いて再分散し、遠心分離を行い得られた沈殿物を回収した。
【０１０６】
〔手順４：アルカリ土類金属塩の被着処理〕
手順３で得られた沈殿物を、鉄を３．７ｍｍｏｌ含むように分け、純水を４０ｇ添加し再分散した。
得られた分散液に５％の硝酸バリウムまたは硝酸ストロンチウム水溶液を、ＢａまたはＳｒ量が六方晶フェライトの化学量論組成の３倍量になるよう加え、撹拌した後、５ＮのＮａＯＨを１．３ｍｌまたは１０％のアンモニア水を０．９ｍｌ加え撹拌した。その後、５％の炭酸ナトリウム水溶液を１７．６ｍｌ加え、一昼夜撹拌した。撹拌した水溶液を遠心分離し、沈殿物を洗浄し、風乾により乾燥させた。
以上の処理により、水酸化鉄粒子表面にシリカとともに炭酸バリウムまたは炭酸ストロンチウムが被着した粒子が得られる。
【０１０７】
〔手順５：焼成〕
手順４で得られた沈殿物を乳鉢で粉砕した後、アルバック理工製イメージ炉で１Ｌ／ｍｉｎで空気を送りながら炉内温度を８００℃として２分間、熱処理を施した。
【０１０８】
〔手順６：ガラス成分の除去〕
手順５で得られた焼成物（熱処理粉）を３モル／ＬのＮａＯＨ水溶液中で２４時間撹拌し、粒子表面のシリカの除去処理を行った。次いで、遠心分離処理を行い沈殿物を回収し純水で再分散し遠心分離処理をすることで洗浄を行い、その後、風乾により乾燥した。
【０１０９】
比較例４
手順２で表１のＴＥＯＳを加え、手順３を行った後、沈殿物を乾燥し、乳鉢で粉砕した。
その後、アルバック理工製イメージ炉で１Ｌ／ｍｉｎで空気を送りながら炉内温度を８００℃として２分間熱処理（焼成）を施した。
得られた焼成物（熱処理粉）を３モル／ＬのＮａＯＨ水溶液中で２４時間撹拌し、粒子表面のシリカの除去処理を行った。次いで、遠心分離処理を行い沈殿物を回収し純水で再分散し遠心分離処理をすることで洗浄を行った。得られた粒子を透過型電子顕微鏡で観察したところ、直径約８ｎｍであった。
得られた沈殿物に対して手順４以降の処理を施した。
【０１１０】
評価方法
（１）Ｘ線回折分析
実施例、比較例について、手順６により得られた粒子の粉末Ｘ線回折分析を、ＰＡＮａｌｙｔｉｃａｌ社製Ｘ’Ｐｅｒｔ  ＰＲＯ（線源ＣｕＫα線、電圧４５ｋＶ、電流４０ｍＡ）により行った。
（２）磁気特性
上記（１）において主成分として六方晶フェライトが検出された粒子の磁気特性を、玉川製作所製超電導振動式磁力計ＶＳＭ（外部磁場３Ｔ）より測定した。
（３）粒子サイズ測定
上記（１）において主成分としてバリウムフェライトが検出された粒子の粒子サイズを、透過型電子顕微鏡により前述の方法で測定した。
【０１１１】
以上の結果を、表１に示す。
【０１１２】
【表１】
2014232860.tif 000011
【０１１３】
評価結果
表１に示すように、実施例１〜３では、微粒子状のバリウムフェライト磁性粒子を得ることができた。
これに対し比較例１は、鉄塩粒子にガラス成分を被着させずにアルカリ土類金属塩を被着させた粒子を焼成（フェライト化）した例である。
比較例４は、鉄塩粒子に被着させたガラス成分を除去した後にアルカリ土類金属塩を被着させて焼成（フェライト化）を行った例である。
比較例１、４とも、焼成中に粒子が焼結し微粒子状のバリウムフェライト磁性粒子を得ることはできなかった。比較例４では、観察された粒径範囲は２０〜２００ｎｍと粒度分布に大きなばらつきが見られた。なお比較例４では、アルカリ土類金属塩を被着させる前に、鉄塩粒子にガラス成分を被着させ焼成を行った。この焼成後に得られた粒子の直径は約８ｎｍと微粒子であることからも、ガラス成分が焼結防止効果を発揮する成分であることが確認できる。
また、比較例２、３では、焼成後の粒子は、主成分としてヘマタイトが検出された。これはガラス成分により鉄塩粒子が完全に被覆された状態でアルカリ土類金属塩を二着し焼成を行ったため、バリウムフェライトの形成よりもヘマタイトの形成が優位に進行したためと考えられる。
【０１１４】
２．磁性塗料に関する実施例・比較例
【０１１５】
［実施例４］
（１）実施例１の手順１〜５を経て得られた焼成物（熱処理粉）１ｇを５Ｎの水酸化ナトリウム水溶液２５ｃｃの中に入れ、７０℃の温度で超音波をかけながら４時間超音波処理し、その後、一昼夜撹拌した。
その後、水洗および遠心分離を繰返し、上澄み液のｐＨが８未満になるまで洗浄を行った。
（２）洗浄後の水溶液に、ジ（２−エチルヘキシル）スルホコハク酸ナトリウム（ＡＯＴ）の１％水溶液２０ｃｃを添加し超音波を照射した後、遠心分離を行い、上澄みを捨てた。
その後、メチルエチルケトン（ＭＥＫ）を２０ｃｃ加え超音波照射後遠心分離を行うことを２回繰返した。
（３）次いで、ＭＥＫを含んだ状態で、六方晶フェライト磁性粒子量が２５０ｍｇになるよう秤量した液に、分散ビーズ（ニッカトー株式会社製ＹＴＺボールφ０．０５ｍｍ）２．５ｇ、ＡＯＴ１５ｍｇ、ポリウレタン樹脂３５ｍｇ、ＭＥＫ  ３９７ｍｇ、シクロヘキサノン２６５ｍｇを添加し、タイテック株式会社製卓上小型振とう機  Ｍｉｘ−ＥＶＲを用いて、水平偏芯振動にて２５００ｒ／ｍｉｎで２１時間分散処理し、液中平均粒子径測定用の分散液を得た。
（４）上記（３）とは別に、ＭＥＫを含んだ状態で、六方晶フェライト磁性粒子量が２５０ｍｇになるよう秤量した液に、カーボンブラック（粒子サイズ：２０ｎｍ）２．５ｍｇ、ＡＯＴ１５ｍｇ、ポリウレタン樹脂３５ｍｇ、ＭＥＫ ３９７ｍｇ、シクロヘキサノン２６５ｍｇを添加し、上記３．と同様の分散処理を行い、磁性シート作製用の分散液を得た。
得られた分散液を、帝人社製ＰＥＮベース上に１ｍｉｌのドクターブレードを用いて塗布し、室温３０分放置させて乾燥し塗膜を作製した。
【０１１６】
［実施例５］
実施例４の上記（２）においてＭＥＫを加える前に磁性粒子を一旦乾燥させた点以外は、実施例４と同様の操作を行った。
【０１１７】
［実施例６］
（１）実施例１の手順１〜５を経て得られた焼成物（熱処理粉）１ｇを５Ｎの水酸化ナトリウム水溶液２５ｃｃの中に入れ、７０℃の温度で超音波をかけながら４時間超音波処理し、その後、一昼夜撹拌した。
その後、水洗および遠心分離を繰返し、上澄み液のｐＨが８未満になるまで洗浄を行った後、磁性粒子を乾燥させた。
（２）乾燥粉を２５０ｍｇになるよう秤量し、ジ（２−エチルヘキシル）スルホコハク酸ナトリウム（ＡＯＴ）の１％水溶液２０ｃｃに添加し超音波を照射した後、遠心分離を行い、上澄みを捨てた。
その後、メチルエチルケトン（ＭＥＫ）を２０ｃｃ加え超音波照射後遠心分離を行うことを２回繰返した。
（３）その後、実施例４と同様の操作を行い分散液を得た。
【０１１８】
［実施例７］
実施例６の上記（２）においてＡＯＴを使用しなかった点および分散液調製時にＡＯＴを添加しなかった点以外は、実施例６と同様の操作を行い分散液を得た。
【０１１９】
評価方法
（１）液中平均粒子径の測定
実施例４〜７で得られた液中平均粒子径測定用の分散液を、シクロヘキサノンとメチルエチルケトンを体積比でメチルエチルケトン：シクロヘキサノン＝６：４の割合で含む混合溶媒で固形分濃度０．２質量％となるように希釈した。
HORIBA社製動的光散乱式粒度分布測定装置ＬＢ−５００を用いて測定した上記希釈液中の算術平均粒子径を、表２に示す。ここで測定される算術平均粒子径が小さいほど、磁性粒子が凝集せず分散性が良好であることを意味する。
（２）保磁力の測定
上記塗布膜の保磁力を、玉川製作所製超電導振動式磁力計（ＶＳＭ）を使用し、印加磁場３１８４ｋＡ／ｍ（４０ｋＯｅ）の条件で評価した。
（３）塗膜Ｒａの測定
実施例４〜７で作製した塗膜の表面粗さを、以下の方法で測定した。
ＺＹＧＯ社製汎用三次元表面構造解析装置ＺＹＧＯ Ｎｅｗｖｉｅｗ５０２２により走査型白色光干渉法にて、Ｓｃａｎ Ｌｅｎｇｔｈを５μｍとして、上記塗膜の表面粗さを測定した。対物レンズ：２０倍、中間レンズ：１．０倍、測定視野は２６０μｍ×３５０μｍとした。測定した表面をＨＰＦ：１．６５μｍ、ＬＰＦ：５０μｍのフィルター処理して、中心線平均表面粗さＲａ値を求めた。
【０１２０】
以上の結果を、表２に示す。
【０１２１】
【表２】
2014232860.tif 000012
【０１２２】
評価結果
表２に示す結果から、前記分散剤の使用によって、磁性塗料中で六方晶フェライト磁性粒子を高度な分散状態で存在させることができること、および表面平滑性に優れる塗膜を形成可能な磁性塗料が得られること、が確認できる。こうして得られた磁性塗料を用いることで、微粒子状の六方晶フェライト磁性粒子が高度に分散された磁性層を形成することができ、これにより高密度記録に好適な磁気記録媒体を得ることが可能となる。
なお分散剤を用いた実施例４〜６の中で、実施例４が分散性に関して最も良好な結果を示した理由は、乾燥処理を経ずに溶媒置換を行ったことにあると考えられる。また、実施例５と実施例６との比較において、実施例５が分散性に関して良好な結果を示した理由は、乾燥処理の前に分散剤による処理を行ったことにあると考えらえる。
【産業上の利用可能性】
【０１２３】
本発明は、磁気記録媒体の製造分野において有用である。